【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
少なくとも一つの賦形面を有する吸収性脂肪族ポリウレタン発泡体製品であって、前記賦形面が一つ以上の圧縮部分及び／又は一つ以上の非圧縮部分を備える、吸収性製品。
【請求項２】
前記賦形面が一つ以上の隆起部分又は非圧縮部分、及び一つ以上のへこみ部分又は圧縮部分を備え、さらに、
（ｉ）前記へこみ部分又は圧縮部分は、前記隆起部分又は非圧縮部分よりも密度が高い、かつ／又は
（ｉｉ）前記へこみ部分又は圧縮部分は、前記隆起部分又は非圧縮部分よりも吸収性が低い、かつ／又は
（ｉｉｉ）前記へこみ部分又は圧縮部分は、前記隆起部分又は非圧縮部分と比較すると、吸収試験後厚さ増加率が低減されている、かつ／又は
（ｉｖ）前記へこみ部分又は圧縮部分は、前記隆起部分又は非圧縮部分と比較すると、流体滴吸収速度が速い、かつ／又は
（ｖ）前記へこみ部分又は圧縮部分は、前記隆起部分又は非圧縮部分よりも流体保持率が低い、請求項１に記載の吸収性製品。
【請求項３】
（ａ）前記隆起部分又は非圧縮部分は、以下の特性、すなわち、
（ｉ）約１００〜１４０ｋｇ／ｍ3の密度、
（ｉｉ）約４０ｇ／１００ｃｍ2を超える吸収性、
（ｉｉｉ）約５ｇ／ｇを超える吸収性、
（ｉｖ）約５０％を超える流体保持率、
（ｖ）約４０％を超える吸収性試験後の厚さ増加率、
（ｖｉ）約１〜４．３秒の流体滴吸収速度
のうちの一つ以上を有する、及び／又は、
（ｂ）前記へこみ部分又は圧縮部分は、以下の特性、すなわち、
（ｉ）約１４０〜１８０ｋｇ／ｍ3の密度、
（ｉｉ）約４０ｇ／１００ｃｍ2未満の吸収性、
（ｉｉｉ）約５ｇ／ｇ未満の吸収性、
（ｉｖ）約５０％未満の流体保持率、
（ｖ）約４０％未満の吸収性試験後の厚さ増加率、
（ｖｉ）約１秒未満の流体滴吸収速度、
のうちの一つ以上を有する、請求項２に記載の吸収性製品。
【請求項４】
（ｉ）前記賦形面が、一つ以上の隆起部分を設けるように前記面に形成された、連結すなわち相互連結へこみのパターンを備え、任意選択的に、連結へこみの前記パターンが非直線であり、少なくとも三つの主方向に、好ましくは角度が付いた広がりで、さらに好ましくはハニカムパターンの形で進行し、任意選択的に、前記隆起部分が本質的に円形又は六角形の断面である、及び／又は、
（ｉｉ）前記賦形面が、前記面に形成された、連結すなわち相互連結隆起部分のパターンを備え、好ましくは、前記賦形面が、前記製品の一縁部から、（正反対に）対向する又は実質的に平行である縁部まで実質的に延びる細長い中心隆起部分と、前記中心隆起部分から、好ましくは実質的に前記製品の一つ以上の縁部まで延びる複数の追加の細長い隆起部分とを含む、及び／又は、
（ｉｉｉ）前記賦形面が、前記面に形成された、連結すなわち相互連結へこみ部分のパターンを備え、好ましくは、前記賦形面が、前記製品の一縁部から、（正反対に）対向する又は実質的に平行である縁部まで実質的に延びる細長い中心へこみ部分と、前記中心へこみ部分から、好ましくは実質的に前記製品の一つ以上の縁部まで延びる複数の追加の細長いへこみ部分とを含む、及び／又は、
（ｉｖ）前記賦形面がＶ形すなわちヘリンボーンの輪郭を含む、及び／又は
（ｖ）前記賦形面が、前記面の本質的に中心に位置するへこみ部分から放射状に延びる複数の細長いへこみ部分を備え、任意選択的に、前記中心のへこみ部分が本質的に円形であり、好ましくは直径が約５〜５０ｍｍである、及び／又は
（ｖｉ）前記賦形面が傾斜縁部を備え、好ましくは前記傾斜が前記製品の周縁部の最も外側の０．２ｃｍ以内に備えられ、好ましくは前記発泡体の密度が約８０〜５００ｋｇ／ｃｍ3の間である、請求項１〜３のいずれか一項に記載の吸収性製品。
【請求項５】
以下の特性、すなわち、
（ｉ）約１００〜１８０ｋｇ／ｍ3の密度、
（ｉｉ）約８５ｇ／１００ｃｍ2を超える吸収性、
（ｉｉｉ）約１４．５ｇ／ｇを超える吸収性、
（ｉｖ）約５８％を超える流体保持率、
（ｖ）約１１％超える吸収性試験後の厚さ増加率、
（ｖｉ）約４．３秒未満の流体滴吸収速度、
のうちの一つ以上を有する、吸収性脂肪族ポリウレタン発泡体製品。
【請求項６】
一つ以上の添加物／活性成分をさらに含み、任意選択的に、前記一つ以上の添加物／活性成分が一つ以上の医薬品を含む、及び／又は、前記一つ以上の添加物／活性成分が以下のもの、すなわち、
ｉ）クロルヘキシジン、
ｉｉ）銀又はその塩、
ｉｉｉ）塩化ナトリウム、
のうちの一つ以上を含む、請求項１〜５のいずれか一項に記載の吸収性製品。
【請求項７】
ポリウレタン層を備え、さらにフィルム層及び／又はアルギン酸塩ベースの層を備える、及び／又は、第１のポリウレタン層が第２のポリウレタン層にラミネートされ又は並置され、前記第２の層が第１の層とは異なる特性を有し、任意選択的に、
（ｉ）前記第２の層が熱形成可能である、及び／又は、
（ｉｉ）前記第２の層が、前記第１の層とは異なる吸収性、たとえば、前記第１の層よりも高いもしくは低い吸収性、及び／又は低い流体保持率を有する、及び／又は、
（ｉｉｉ）前記第１の層が賦形され、好ましくは前記第１の層が賦形ローラによって賦形され、より好ましくは前記第２の層が賦形されない、及び／又は、
（ｉｖ）前記製品が、不織材料の層をさらに備える、請求項１〜６のいずれか一項に記載の吸収性製品。
【請求項８】
前記製品が、乳房又はかかとなどの身体の部分の輪郭に合致するように成形される、及び／又は、前記吸収性製品が、被覆材、創傷被覆材、パッド、乳房パッド、授乳パッド、ヒールパッド、褥瘡予防パッド、尿失禁パッド、生理用パッド、おむつ（おしめ）、生理用品、衛生用製品、女性用衛生用品、又はマタニティタオルである、請求項１〜７のいずれか一項に記載の吸収性製品。
【請求項９】
賦形吸収性ポリウレタン発泡体製品を製造する方法であって、前記方法が、
ａ）発泡ポリウレタンプレポリマー組成物を用意及び／又は調製するステップと、
ｂ）前記発泡組成物を硬化させるステップと、
ｃ）前記発泡組成物を賦形するステップと、
ｄ）前記発泡組成物を乾燥させるステップと
を含み、前記賦形ステップ（ｃ）が前記乾燥ステップ（ｄ）の前に行われる、方法。
【請求項１０】
前記ポリウレタン発泡体が脂肪族ポリウレタン発泡体である、及び／又は、前記ポリウレタン発泡体が親水性脂肪族ポリウレタン発泡体である、及び／又は、前記ポリウレタン発泡体が、脂肪族イソシアネートベースのプレポリマーを触媒の存在下で水及び界面活性剤と反応させることを含む方法によって調製される、及び／又は、ステップ（ｃ）が賦形ローラを使用して実行される、請求項９に記載の方法。
【請求項１１】
ｅ）少なくとも一つのポリウレタンプレポリマーを含む組成物を用意するステップと、
ｆ）前記組成物を発泡させて、ステップａ）の前記発泡ポリウレタンプレポリマー組成物を形成するステップと
をさらに含み、任意選択的に、ステップ（ｅ）の前記組成物が、
（ｉ）剥離紙の上に提供されるか、又は一つ以上の剥離紙の間に積層され、かつ／又は
（ｉｉ）一つの層として、フィルム層の上、又はフィルム層とアルギン酸塩ベースの層との間に、好ましくは接着剤なしで用意される、請求項９又は１０に記載の方法。
【請求項１２】
すべての賦形が乾燥ステップ（ｄ）の前に行われる、及び／又は、前記賦形ステップ（ｃ）が、前記硬化ステップ（ｂ）の後に、かつ前記乾燥ステップ（ｄ）の前に行われる、及び／又は、前記賦形ステップ（ｃ）が、前記発泡体がその最終サイズまで増大した後に、かつ前記乾燥ステップ（ｄ）の前に行われる、及び／又は、前記賦形ステップ（ｃ）が、前記発泡体が完全に硬化した後に、かつ前記乾燥ステップ（ｄ）の前に行われる、請求項９〜１１のいずれか一項に記載の方法。
【請求項１３】
一つ以上の添加物／活性成分を前記発泡体製品に組み入れることを含む、及び／又は、前記発泡体製品を一つ以上の添加物／活性成分でコーティングすることを含み、任意選択的に、前記添加物／活性成分が前記プレポリマー組成物の中に提供される、及び／又は、前記添加物／活性成分を組み入れることが硬化前及び／又は硬化中に行われる、請求項９〜１２のいずれか一項に記載の方法。
【請求項１４】
賦形吸収性ポリウレタン発泡体製品を製造する装置であって、前記装置が、
ａ）硬化手段と、
ｂ）乾燥手段と、
ｃ）賦形手段と、
を備え、前記賦形手段（ｃ）が、前記硬化手段と前記乾燥手段の間に動作可能に置かれる、装置。
【請求項１５】
前記賦形手段が賦形ローラを備え、任意選択的に、前記賦形ローラが加熱される、及び／又は、前記装置が、以下のもの、すなわち、
ｄ）混合ヘッド、
ｅ）発泡体厚さ調整手段、
ｆ）一つ以上のペイオフローラ、
ｇ）張力制御手段、
ｈ）巻き戻しリール
のうちの一つ以上をさらに備える、請求項１４に記載の装置。
【手続補正２】
【補正対象書類名】明細書
【補正対象項目名】０２３３
【補正方法】変更
【補正の内容】
【０２３３】
本発明はまた、以下の番号付きの項で定義された態様に関連する。
１．賦形吸収性ポリウレタン発泡製品を製造する方法であって、前記方法が、
ａ）発泡ポリウレタンプレポリマー組成物を提供及び／又は調製するステップと、
ｂ）発泡組成物を硬化させるステップと、
ｃ）発泡組成物を賦形するステップと、
ｄ）発泡組成物を乾燥させるステップと
を含み、前記賦形ステップ（ｃ）が前記乾燥ステップ（ｄ）の前に行われる、方法。
２．ポリウレタン発泡体が脂肪族ポリウレタン発泡体である、項１に記載の方法。
３．ポリウレタン発泡体が親水性脂肪族ポリウレタン発泡体である、項１又は項２に記載の方法。
４．ポリウレタン発泡体が、脂肪族イソシアネートベースのプレポリマーを触媒の存在下で水及び界面活性剤と反応させることを含む方法によって調製される、前出の項のいずれかに記載の方法。
５．ステップ（ｃ）が賦形ローラを使用して実行される、前出の項のいずれかに記載の方法。
６．さらに、
ｅ）少なくとも一つのポリウレタンプレポリマーを含む組成物を提供するステップと、
ｆ）その組成物を発泡させて、ステップａ）の前記発泡ポリウレタンプレポリマー組成物を形成するステップと
を含む、前出の項のいずれかに記載の方法。
７．ステップ（ｅ）の組成物が、
（ｉ）剥離紙の上に提供されるか、又は一つ以上の剥離紙の間に積層され、かつ／又は
（ｉｉ）一つの層として、フィルム層とアルギン酸塩ベースの層との間に、好ましくは接着剤なしで提供される、項６に記載の方法。
８．すべての賦形が乾燥ステップ（ｄ）の前に行われる、前出の項のいずれかに記載の方法。
９．賦形ステップ（ｃ）が、硬化ステップ（ｂ）の後に、かつ乾燥ステップ（ｄ）の前に行われる、前出の項のいずれかに記載の方法。
１０．前出の項のいずれか一項に記載の方法によって得ることができる、吸収性脂肪族ポリウレタン発泡製品。
１１．前出の項のいずれか一項に記載の方法によって得られた、吸収性脂肪族ポリウレタン発泡製品。
１２．少なくとも一つの賦形面を有する吸収性脂肪族ポリウレタン発泡製品。
１３．賦形面が傾斜縁部を備え、好ましくは傾斜が製品の周縁部の最も外側の０．２ｃｍ以内に備えられ、好ましくは発泡体の密度が約８０〜５００ｋｇ／ｃｍ3の間である、項１２の吸収性製品。
１４．賦形面が一つ以上の隆起部分を備える、項１２又は項１３の吸収性製品。
１５．賦形面が、一つ以上の隆起部分を設けるように前記面に形成された、連結すなわち相互連結へこみのパターンを備える、項１２〜１４のいずれか一項の吸収性製品。
１６．連結へこみの前記パターンが非直線であり、少なくとも三つの主方向に、好ましくは角度が付いた広がりで、さらに好ましくはハニカムパターンの形で進行する、項１５の吸収性製品。
１７．隆起部分が本質的に円形又は六角形の断面である、項１４〜１６のいずれか一項の吸収性製品。
１８．賦形面が、前記面に形成された、連結すなわち相互連結隆起部分のパターンを備え、好ましくは、賦形面が、製品の一縁部から、（正反対に）対向する又は実質的に平行である縁部まで実質的に延びる細長い中心隆起部分と、中心隆起部分から、好ましくは実質的に製品の一つ以上の縁部まで延びる複数の追加の細長い隆起部分とを含む、項１２〜１７のいずれか一項の吸収性製品。
１９．賦形面がＶ形すなわちヘリンボーンの輪郭を含む、項１２〜１８のいずれか一項の吸収性製品。
２０．賦形面が、前記面の本質的に中心に位置する隆起部分から放射状に延びる複数の細長い隆起部分を備える、項１２〜１９のいずれか一項の項の吸収性製品。
２１．ポリウレタン層、フィルム層及びアルギン酸塩ベース層を備える、項１２〜２０のいずれか一項の吸収性製品。
２２．以下の特性、すなわち、
（ｉ）約１００ｋｇ／ｍ3未満の密度、
（ｉｉ）約８５ｇ／１００ｃｍ2を超える吸収性、
（ｉｉｉ）約１４．５ｇ／ｇを超える吸収性、
（ｉｖ）約５８％を超える流体保持率、
（ｖ）約１１％超える吸収性試験後の厚さ増加率、
（ｖｉ）約４．３秒未満の流体滴吸収速度、
のうちの一つ以上を有する、吸収性脂肪族ポリウレタン発泡製品。
２３．賦形され、硬化され、乾燥されていない吸収性ポリウレタン発泡製品。
２４．事前乾燥され、賦形され、硬化された吸収性ポリウレタン発泡製品。
２５．前記吸収性製品が、被覆材、創傷被覆材、パッド、授乳パッド、ヒールパッド、尿失禁パッド、生理用パッド、おむつ（おしめ）、生理用品、衛生用製品、女性用衛生用品、又はマタニティタオルである、項１０〜２４のいずれか一項の吸収性製品。
２６．賦形吸収性ポリウレタン発泡製品を製造する装置であって、前記装置が、
ａ）硬化手段と、
ｂ）乾燥手段と、
ｃ）賦形手段と、
を備え、前記賦形手段（ｃ）が、硬化手段と乾燥手段の間に動作可能に置かれる、装置。
２７．賦形手段が賦形ローラを備える、項２６に記載の装置。
２８．以下のもの、すなわち、
ｄ）混合ヘッド、
ｅ）発泡体厚さ調整手段、
ｆ）一つ以上のペイオフローラ、
ｇ）張力制御手段、
ｈ）巻き戻しリール
のうちの一つ以上をさらに備える、項２６又は項２７に記載の装置。
２９．本明細書で図を参照して実質的に記載された方法。
３０．本明細書で図を参照して実質的に記載された吸収性製品。
３１．本明細書で図を参照して実質的に記載された装置。
［項Ａ１］
少なくとも一つの賦形面を有する吸収性脂肪族ポリウレタン発泡体製品。
［項Ａ２］
前記賦形面が一つ以上の隆起部分及び／又は一つ以上のへこみ部分を備える、項Ａ１に記載の吸収性製品。
［項Ａ３］
前記賦形面が一つ以上の圧縮部分及び／又は一つ以上の非圧縮部分を備える、項Ａ１又は項Ａ２に記載の吸収性製品。
［項Ａ４］
前記賦形面が一つ以上の隆起部分又は非圧縮部分、及び一つ以上のへこみ部分又は圧縮部分を備え、さらに、
（ｉ）前記へこみ部分又は圧縮部分は、前記隆起部分又は非圧縮部分よりも密度が高い、かつ／又は
（ｉｉ）前記へこみ部分又は圧縮部分は、前記隆起部分又は非圧縮部分よりも吸収性が低い、かつ／又は
（ｉｉｉ）前記へこみ部分又は圧縮部分は、前記隆起部分又は非圧縮部分と比較すると、吸収試験後厚さ増加率が低減されている、かつ／又は
（ｉｖ）前記へこみ部分又は圧縮部分は、前記隆起部分又は非圧縮部分と比較すると、流体滴吸収速度が速い、かつ／又は
（ｖ）前記へこみ部分又は圧縮部分は、前記隆起部分又は非圧縮部分よりも流体保持率が低い、項Ａ１〜Ａ３のいずれか一項に記載の吸収性製品。
［項Ａ５］
前記隆起部分又は非圧縮部分は、以下の特性、すなわち、
（ｉ）約１００〜１４０ｋｇ／ｍ3の密度、
（ｉｉ）約４０ｇ／１００ｃｍ2を超える吸収性、
（ｉｉｉ）約５ｇ／ｇを超える吸収性、
（ｉｖ）約５０％を超える流体保持率、
（ｖ）約４０％を超える吸収性試験後の厚さ増加率、
（ｖｉ）約１〜４．３秒の流体滴吸収速度
のうちの一つ以上を有する、項Ａ２〜Ａ４のいずれか一項に記載の吸収性製品。
［項Ａ６］
前記へこみ部分又は圧縮部分は、以下の特性、すなわち、
（ｉ）約１４０〜１８０ｋｇ／ｍ3の密度、
（ｉｉ）約４０ｇ／１００ｃｍ2未満の吸収性、
（ｉｉｉ）約５ｇ／ｇ未満の吸収性、
（ｉｖ）約５０％未満の流体保持率、
（ｖ）約４０％未満の吸収性試験後の厚さ増加率、
（ｖｉ）約１秒未満の流体滴吸収速度、
のうちの一つ以上を有する、項Ａ２〜Ａ５のいずれか一項に記載の吸収性製品。
［項Ａ７］
前記賦形面が、一つ以上の隆起部分を設けるように前記面に形成された、連結すなわち相互連結へこみのパターンを備える、項Ａ１〜Ａ６のいずれか一項に記載の吸収性製品。
［項Ａ８］
連結へこみの前記パターンが非直線であり、少なくとも三つの主方向に、好ましくは角度が付いた広がりで、さらに好ましくはハニカムパターンの形で進行する、項Ａ７に記載の吸収性製品。
［項Ａ９］
前記隆起部分が本質的に円形又は六角形の断面である、項Ａ２〜Ａ８のいずれか一項に記載の吸収性製品。
［項Ａ１０］
前記賦形面が、前記面に形成された、連結すなわち相互連結隆起部分のパターンを備え、好ましくは、前記賦形面が、前記製品の一縁部から、（正反対に）対向する又は実質的に平行である縁部まで実質的に延びる細長い中心隆起部分と、前記中心隆起部分から、好ましくは実質的に前記製品の一つ以上の縁部まで延びる複数の追加の細長い隆起部分とを含む、項Ａ１〜Ａ９のいずれか一項に記載の吸収性製品。
［項Ａ１１］
前記賦形面が、前記面に形成された、連結すなわち相互連結へこみ部分のパターンを備え、好ましくは、前記賦形面が、前記製品の一縁部から、（正反対に）対向する又は実質的に平行である縁部まで実質的に延びる細長い中心へこみ部分と、前記中心へこみ部分から、好ましくは実質的に前記製品の一つ以上の縁部まで延びる複数の追加の細長いへこみ部分とを含む、項Ａ１〜Ａ１０のいずれか一項に記載の吸収性製品。
［項Ａ１２］
前記賦形面がＶ形すなわちヘリンボーンの輪郭を含む、項Ａ１〜Ａ１１のいずれか一項に記載の吸収性製品。
［項Ａ１３］
前記賦形面が、前記面の本質的に中心に位置するへこみ部分から放射状に延びる複数の細長いへこみ部分を備える、項Ａ１〜Ａ１２のいずれか一項に記載の吸収性製品。
［項Ａ１４］
前記中心のへこみ部分が本質的に円形であり、好ましくは直径が約５〜５０ｍｍである、項Ａ１３に記載の吸収性製品。
［項Ａ１５］
前記賦形面が傾斜縁部を備え、好ましくは前記傾斜が前記製品の周縁部の最も外側の０．２ｃｍ以内に備えられ、好ましくは前記発泡体の密度が約８０〜５００ｋｇ／ｃｍ3の間である、項Ａ１〜Ａ１４のいずれか一項に記載の吸収性製品。
［項Ａ１６］
以下の特性、すなわち、
（ｉ）約１００〜１８０ｋｇ／ｍ3の密度、
（ｉｉ）約８５ｇ／１００ｃｍ2を超える吸収性、
（ｉｉｉ）約１４．５ｇ／ｇを超える吸収性、
（ｉｖ）約５８％を超える流体保持率、
（ｖ）約１１％超える吸収性試験後の厚さ増加率、
（ｖｉ）約４．３秒未満の流体滴吸収速度、
のうちの一つ以上を有する、吸収性脂肪族ポリウレタン発泡体製品。
［項Ａ１７］
一つ以上の添加物／活性成分をさらに含む、項Ａ１〜Ａ１６のいずれか一項に記載の吸収性製品。
［項Ａ１８］
前記一つ以上の添加物／活性成分が一つ以上の医薬品を含む、項Ａ１７に記載の吸収性製品。
［項Ａ１９］
前記一つ以上の添加物／活性成分が以下のもの、すなわち、
ｉ）クロルヘキシジン、
ｉｉ）銀又はその塩、
ｉｉｉ）塩化ナトリウム、
のうちの一つ以上を含む、項Ａ１７又は項Ａ１８に記載の吸収性製品。
［項Ａ２０］
ポリウレタン層を備え、さらにフィルム層及び／又はアルギン酸塩ベースの層を備える、項Ａ１〜Ａ１９のいずれか一項に記載の吸収性製品。
［項Ａ２１］
第２のポリウレタン層にラミネートされた又は並置された第１のポリウレタン層を備え、前記第２の層が第１の層とは異なる特性を有する、項Ａ１〜Ａ２０のいずれか一項に記載の吸収性製品。
［項Ａ２２］
前記第２の層が熱形成可能である、項Ａ２１に記載の吸収性製品。
［項Ａ２３］
前記第２の層が、前記第１の層とは異なる吸収性、たとえば、前記第１の層よりも高いもしくは低い吸収性、及び／又は低い流体保持率を有する、項Ａ２１又は項Ａ２２に記載の吸収性製品。
［項Ａ２４］
前記第１の層がＢＡＹＭＥＤＩＸ（登録商標）ＦＰ５０５プレポリマーから製造され、かつ／又は前記第２の層がＢＡＹＭＥＤＩＸ（登録商標）ＦＤ１０３プレポリマーから製造される、項Ａ２１〜Ａ２３のいずれか一項に記載の吸収性製品。
［項Ａ２５］
前記第１の層が賦形され、好ましくは前記第１の層が賦形ローラによって賦形され、より好ましくは前記第２の層が賦形されない、項Ａ２１〜Ａ２４のいずれか一項に記載の吸収性製品。
［項Ａ２６］
不織材料の層を備える、項Ａ１〜Ａ２５のいずれか一項に記載の吸収性製品。
［項Ａ２７］
前記製品が、乳房又はかかとなどの身体の部分の輪郭に合致するように成形される、項Ａ１〜Ａ２６のいずれか一項に記載の吸収性製品。
［項Ａ２８］
賦形され、硬化され、乾燥されていない吸収性ポリウレタン発泡体製品。
［項Ａ２９］
事前乾燥され、賦形され、硬化された吸収性ポリウレタン発泡体製品。
［項Ａ３０］
前記ポリウレタンが脂肪族ポリウレタンである、項Ａ２８又は項Ａ２９に記載の製品。
［項Ａ３１］
前記吸収性製品が、被覆材、創傷被覆材、パッド、乳房パッド、授乳パッド、ヒールパッド、褥瘡予防パッド、尿失禁パッド、生理用パッド、おむつ（おしめ）、生理用品、衛生用製品、女性用衛生用品、又はマタニティタオルである、項Ａ１〜Ａ３０のいずれか一項に記載の吸収性製品。
［項Ａ３２］
賦形吸収性ポリウレタン発泡体製品を製造する方法であって、前記方法が、
ａ）発泡ポリウレタンプレポリマー組成物を用意及び／又は調製するステップと、
ｂ）前記発泡組成物を硬化させるステップと、
ｃ）前記発泡組成物を賦形するステップと、
ｄ）前記発泡組成物を乾燥させるステップと
を含み、前記賦形ステップ（ｃ）が前記乾燥ステップ（ｄ）の前に行われる、方法。
［項Ａ３３］
前記ポリウレタン発泡体が脂肪族ポリウレタン発泡体である、項Ａ３２に記載の方法。
［項Ａ３４］
前記ポリウレタン発泡体が親水性脂肪族ポリウレタン発泡体である、項Ａ３２又は項Ａ３３に記載の方法。
［項Ａ３５］
前記ポリウレタン発泡体が、脂肪族イソシアネートベースのプレポリマーを触媒の存在下で水及び界面活性剤と反応させることを含む方法によって調製される、項Ａ３２〜Ａ３４のいずれか一項に記載の方法。
［項Ａ３６］
ステップ（ｃ）が賦形ローラを使用して実行される、項Ａ３２〜Ａ３５のいずれか一項に記載の方法。
［項Ａ３７］
ｅ）少なくとも一つのポリウレタンプレポリマーを含む組成物を用意するステップと、
ｆ）前記組成物を発泡させて、ステップａ）の前記発泡ポリウレタンプレポリマー組成物を形成するステップと
をさらに含む、項Ａ３２〜Ａ３６のいずれか一項に記載の方法。
［項Ａ３８］
ステップ（ｅ）の前記組成物が、
（ｉ）剥離紙の上に提供されるか、又は一つ以上の剥離紙の間に積層され、かつ／又は
（ｉｉ）一つの層として、フィルム層の上、又はフィルム層とアルギン酸塩ベースの層との間に、好ましくは接着剤なしで用意される、項Ａ３７に記載の方法。
［項Ａ３９］
すべての賦形が乾燥ステップ（ｄ）の前に行われる、項Ａ３２〜Ａ３８のいずれか一項に記載の方法。
［項Ａ４０］
前記賦形ステップ（ｃ）が、前記硬化ステップ（ｂ）の後に、かつ前記乾燥ステップ（ｄ）の前に行われる、項Ａ３２〜Ａ３９のいずれか一項に記載の方法。
［項Ａ４１］
前記賦形ステップ（ｃ）が、前記発泡体がその最終サイズまで増大した後に、かつ前記乾燥ステップ（ｄ）の前に行われる、項Ａ３２〜Ａ４０のいずれか一項に記載の方法。
［項Ａ４２］
前記賦形ステップ（ｃ）が、前記発泡体が完全に硬化した後に、かつ前記乾燥ステップ（ｄ）の前に行われる、項Ａ３２〜Ａ４１のいずれか一項に記載の方法。
［項Ａ４３］
一つ以上の添加物／活性成分を前記発泡体製品に組み入れることを含む、項Ａ３２〜Ａ４２のいずれか一項に記載の方法。
［項Ａ４４］
前記発泡体製品を一つ以上の添加物／活性成分でコーティングすることを含む、項Ａ３２〜Ａ４３のいずれか一項に記載の方法。
［項Ａ４５］
前記添加物／活性成分が前記プレポリマー組成物の中に提供される、項Ａ４３又は項Ａ４４に記載の方法。
［項Ａ４６］
前記添加物／活性成分を組み入れることが硬化前及び／又は硬化中に行われる、項Ａ４３〜Ａ４５のいずれか一項に記載の方法。
［項Ａ４７］
項Ａ３２〜Ａ４６のいずれか一項に記載の方法によって得ることができる、吸収性脂肪族ポリウレタン発泡体製品。
［項Ａ４８］
項Ａ３２〜Ａ４６のいずれか一項に記載の方法によって得られた、吸収性脂肪族ポリウレタン発泡体製品。
［項Ａ４９］
賦形吸収性ポリウレタン発泡体製品を製造する装置であって、前記装置が、
ａ）硬化手段と、
ｂ）乾燥手段と、
ｃ）賦形手段と、
を備え、前記賦形手段（ｃ）が、前記硬化手段と前記乾燥手段の間に動作可能に置かれる、装置。
［項Ａ５０］
前記賦形手段が賦形ローラを備える、項Ａ４９に記載の装置。
［項Ａ５１］
前記賦形ローラが加熱される、項Ａ５０に記載の装置。
［項Ａ５２］
以下のもの、すなわち、
ｄ）混合ヘッド、
ｅ）発泡体厚さ調整手段、
ｆ）一つ以上のペイオフローラ、
ｇ）張力制御手段、
ｈ）巻き戻しリール
のうちの一つ以上をさらに備える、項Ａ４９〜Ａ５１のいずれか一項に記載の装置。
［項Ａ５３］
本明細書で図を参照して実質的に記載された吸収性製品。
［項Ａ５４］
本明細書で図を参照して実質的に記載された方法。
［項Ａ５５］
本明細書で図を参照して実質的に記載された装置。